СПОСОБ РЕГУЛИРОВАНИЯ СВЕРХНИЗКОГО СОДЕРЖАНИЯ ТИТАНА В СВЕРХНИЗКОУГЛЕРОДИСТОЙ AL-SI РАСКИСЛЕННОЙ СТАЛИ

2
3
1. Способ регулирования сверхнизкого содержания титана в сверхнизкоуглеродистой Al-Si раскисленной стали, где весовой процент химического состава сверхнизкоуглеродистой AlSi раскисленной стали составляет: С≤0,005, Si 0,1-3,4, Mn 0,1-0,5, P≤0,2, S≤0,002, A1 0-1,2, N≤0,005, Ti≤0,0015 и остальное - по существу, Fe и неизбежные примеси; жидкую сталь, имеющую указанный химический состав, получают посредством горячей предварительной обработки, выплавки, RH- очищенной плавки и отливки, при этом верхний шлак ковша модифицируют, для этого добавляют модификатор на кальций-алюминиевой основе в количестве 0,6-1,7 кг/т стали так, чтобы гарантировать выполнение требований контроля, в соответствии с которыми когда RH очищенное обезуглероживание закончено, содержание общего железа (T.Fe) в верхнем шлаке композиции должно составлять ≥5%, содержание AlО≤23%; когда RH-очищенное обезуглероживание закончено, используют ферросилиций, ферроалюминий или ферромарганец для раскисления и легирования, затем выполняют глубокую десульфурацию с эффективностью десульфурации от 50 до 70%.
2
3
2
2. Способ регулирования сверхнизкого содержания титана в сверхнизкоуглеродистой Al-Si раскисленной стали по п.1, отличающийся тем, что десульфуратор содержит, (вес.%: СаО 65-75, AlО 15-30, CaF 0-10.
3. Способ регулирования сверхнизкого содержания титана в сверхнизкоуглеродистой Al-Si раскисленной стали по п.1 или 2, отличающийся тем, что десульфуратор добавляют в следующем количестве:
если начальный процент содержания серы в ковше составляет 0,0021-0,0025, то требуемое количество десульфуратора составляет 3,3-4,0 кг/т стали;
если начальный процент содержания серы в ковше составляет 0,0026-0,0030, то требуемое количество десульфуратора составляет 4,0-6,0 кг/т стали;
если начальный процент содержания серы в ковше составляет 0,0031-0,0045, то требуемое количество десульфуратора составляет 6,7-9,0 кг/т стали;
если начальный процент содержания серы в ковше составляет 0,0036-0,0040, то требуемое количество десульфуратора составляет 9,7-12,3 кг/т стали.